Brevet FR2814584A1 — publié le 20020329

COMBUSTIBLE NUCLEAIRE COMPRENANT UN POISON CONSOMMABLE ET SON PROCEDE DE FABRICATION DESCRIPTION Domaine technique La présente invention a pour objet un combustible nucléaire à base d'oxyde d'uranium comprenant un poison consommable et son procédé de fabrication sous forme de pastilles. Des pastilles de combustible nucléaire de ce type sont utilisables dans des réacteurs nucléaires tels que des réacteurs à eau pressurisée. État de la technique antérieure Le combustible nucléaire généralement utilisé dans les réacteurs à eau pressurisée est le dioxyde d'uranium U02 enrichi à quelques pourcents en 235U (UOX). Ce combustible peut être utilisé seul ou être accompagné (dans la limite de 30 %) de combustible MOX qui est un oxyde mixte d'uranium et de plutonium 23 9 U02-Pu02 contenant du plutonium fissile Pu239. Le contrôle de la réactivité des coeurs de réacteurs est réalisé au moyen de bore dissous dans l'eau du circuit primaire et de poisons neutroniques consommables. Ces derniers sont des composés qui absorbent les neutrons et dont la cinétique de disparition est adaptée à la cinétique d'épuisement du B 13644.3 MDT combustible. Actuellement, on utilise comme poison consommable du gadolinium incorporé dans le combustible. La limite de combustion actuelle, pour un combustible U02 de réacteur à eau pressurisée, est de GWjt -1. Afin d'améliorer la compétitivité de la filière nucléaire, il est envisagé d'augmenter ce taux de combustion au-delà de 60 GWjt-1. Mais, cette évolution du fonctionnement des réacteurs nécessite des charges plus importantes en combustible MOX, et donc, un mode d'empoisonnement différent, adapté à la nouvelle cinétique d'épuisement de la matière fissile. Le bore possède des propriétés, vis-à-vis de l'irradiation neutronique et de la cinétique d'épuisement du MOX, qui en fait un poison idéal pour contrôler la réactivité du coeur en début de cycle. Sa concentration dans le caloporteur (eau du circuit primaire) ne pouvant pas, pour des raisons de solubilité, être augmentée, son incorporation en faible quantité dans le combustible est la seule solution alternative. Cependant, jusqu'à présent toutes les tentatives d'incorporation de bore dans un combustible nucléaire à base d'oxyde ont échoué en raison de l'oxydation du bore en anhydrique borique B203 volatil, dans ce type de combustible. Le document US-A-3 320 176 [1] décrit l'addition d'un matériau fissile et d'un poison consommable à un matériau fertile pour former un combustible nucléaire céramique par un procédé sol-gel. Le procédé consiste à préparer une solution colloïdale B 13644.3 MDT des espèces à mélanger, à sécher la solution et à densifier le gel obtenu. Ce procédé repose sur des mécanismes de mélange peu connus et n'a pas donné lieu à la réalisation industrielle de pastilles de combustibles à base d'oxyde d'uranium contenant du bore. Le document US-A-3 361 857 [2] décrit un procédé de préparation d'éléments combustibles en oxyde fissile contenant un poison consommable, dans lequel on mélange l'oxyde fissile avec le poison consommable et un liant organique pour préparer des pastilles par compression à froid, les pastilles étant ensuite soumises à un pré-frittage sous vide puis sous hydrogène, et à un frittage sous hydrogène à température élevée. Le préfrittage sous hydrogène à une température de 700 C a pour but de réduire le dioxyde d'uranium surstoechiométrique en UO2,00 sans oxyder le bore qui est présent sous la forme de ZrB2. Thermodynamiquement, on observe que les réactions d'oxydation du ZrB2 sont: ZrB2 + 5/2 02 - ZrO2 + B203 ZrB2 + 8 H20 - ZrO2 + 2H3BO3 + 5 H2 ZrB2 + 6 H20 - ZrO2 + HB02 + 5 H2 Ainsi, l'étape de pré-frittage devrait limiter l'oxydation du ZrB2, mais ce procédé implique que cette oxydation ne se produise pas à 700 C. Or, l'oxydation du bore débute à 400 C dans l'air. L'inertie de ZrB2 à 700 C reste donc à prouver. Le document US-A-3 431 329 [3] décrit lui- aussi la préparation d'un matériau combustible B 13644.3 MDT contenant un poison consommable constitué par du diborure de zirconium, et il évite l'oxydation du bore en ajoutant au combustible de l'hydrure d'uranium en quantité suffisante pour réagir avec l'oxygène hyperstochioemétrique présent dans le dioxyde d'uranium commercial. Le document US-A-3 501 411 [4] envisage une autre méthode d'incorporation d'un poison consommable tel que Gd, Sm, B et Hf, dans un combustible nucléaire, par imprégnation de microsphères du combustible avec une solution d'un sel du poison consommable. Le document US-A-4 997 596 [5] illustre une composition de combustible nucléaire fissile contenant un poison consommable choisi parmi le nitrure de bore, l'oxyde de bore et le siliciure de bore, présents à des teneurs massiques de 20 à 500 ppm par rapport à l'oxyde fissile. Ainsi, de nombreux procédés ont été envisagés pour incorporer du bore dans un combustible à base d'oxyde d'uranium, mais aucun de ces procédés n'a trouvé de développement industriel. Exposé de l'invention La présente invention a précisément pour objet un combustible nucléaire à base d'oxyde d'uranium incorporant un poison consommable à base de bore, et un procédé pour sa fabrication, qui permet d'éviter l'oxydation du bore en B203 volatil. Selon l'invention, le combustible nucléaire à base d'oxyde d'uranium comprenant un poison B 13644.3 MDT consommable constitué par du bore, se caractérise en ce que le bore est dispersé dans le combustible sous forme de borure métallique, par exemple de métal de transition, et de verre contenant du bore. Grâce à l'association d'un verre contenant du bore avec un borure tel que le borure de titane TiB2, le borure de zirconium ZrB2 et le borure d'hafnium HfB2, on forme autour de ce borure une phase vitreuse protégeant le borure de l'oxydation. De plus, le verre favorise la répartition de la phase neutrophage aux joints de grains et confère à la pastille une certaine plasticité à haute température, ce qui est un avantage dans les conditions d'utilisation en réacteur. Selon l'invention, le borure est enrichi en isotope B , ce qui permet d'introduire la quantité de bore neutrophage souhaitée. Le bon comportement sous irradiation des diborures de métaux de transition tels que le borure de titane, le borure de zirconium et le borure d'hafnium, rend ces composés particulièrement intéressants pour une incorporation dans le combustible nucléaire. En effet, sous irradiation, le relâchement d'hélium gazeux dû à la capture d'un neutron par le bore des diborures, selon le schéma suivant: B10 + n1 - Li7 + He4 ne semble pas provoquer leur rupture, contrairement à ce qui se passe avec B4C par exemple. Cette bonne résistance sous irradiation, associée à une proportion B 13644.3 MDT de bore importante fait de ces borures des additifs de choix. De préférence, on utilise comme borure le diborure de titane TiB2. Selon l'invention, le verre contenant du bore que l'on associe au diborure, est choisi de façon à présenter des caractéristiques thermomécaniques compatibles avec le procédé de fabrication des pastilles de combustible, et l'utilisation dans un réacteur nucléaire. Il convient en particulier que le verre présente une viscosité appropriée pour la réalisation des pastilles de combustible nucléaire, ainsi qu'une bonne stabilité en réacteur nucléaire. Etant donné que l'oxydation des diborures débute vers 800 C et la volatilisation de B203 vers 1000 C, la viscosité du verre doit être suffisamment faible à partir de 800 C pour permettre une protection efficace du bore. Généralement, la fabrication de pastilles combustibles comprend un frittage qui ferme la porosité vers 900 - 1000 C. Aussi, le verre doit posséder une tenue suffisante avant 1000 C afin d'éviter le ressuage pendant la densification de la pastille. Enfin, lors du fonctionnement en réacteur, une pastille subit de fortes variations de température, le coeur des pastilles pouvant atteindre 1300 C. La phase vitreuse contenue dans la céramique doit résister à de telles températures et si possible améliorer l'IPG (Interaction Pastille Gaine) en augmentant la plasticité des pastilles. B 13644.3 MDT De préférence, le verre contenant du bore est un borosilicate ayant un taux massique de B203 de à 20 %. On peut utiliser en particulier un borosilicate d'aluminium, de sodium et/ou de potassium, qui présente une température de transition vitreuse Tg de 400 à 600 C, et qui résiste à des températures allant jusqu'à 1300 C, qui sont les températures maximales atteintes dans les pastilles de combustible au cours du fonctionnement d'un réacteur nucléaire. A titre d'exemple de verre boré susceptible d'être utilisé, on peut citer les verres de type Pyrex ou Duran qui sont des borosilicates contenant 81 % de SiO2, 13 % de B203, 4 % au total de d'oxydes alcalins et 2 % de A1203. Ces verres présentent une temperature de transition vitreuse Tg de 525 C et une température de travail Tw de 1260 C. La viscosité de ces verres diminue avec la température à partir de 525 C environ, ce qui rend possible la protection du diborure vers 800-900 C. De plus, la tenue mécanique du verre est correcte au moins jusqu'à 1260 C, ce qui permet d'éviter le ressuage. Quant au comportement en réacteur, les températures Tg et Tw semblent parfaitement en accord avec le comportement en régime permanent. Le verre n'a presque pas évolué vers 700 C et dans le cas d'une transition de puissance (1300 C environ), le verre ne subirait aucun dommage important. Selon l'invention, les quantités de borure et de verre contenant du bore incorporées dans le combustible sont calculées pour obtenir une teneur B 13644.3 MDT massique en bore de 100 à 1000 ppm par rapport au combustible nucléaire à base d'oxyde d'uranium. Dans l'invention, le fait d'associer un verre au borure cristallisé permet, d'une part, de limiter l'oxydation du borure et, d'autre part, de piéger dans le réseau vitreux l'oxyde de bore B203 liquide éventuellement formé. En effet, on a pu constater par l'analyse thermogravimétrique que l'ajout de verre limite l'oxydation des composés cristallisés et particulièrement TiB2. Lors de la montée en température, la viscosité du verre diminue, il peut alors s'écouler légèrement et enrober les particules cristallisées qui l'entourent. La diffusion de l'oxygène est ralentie par le verre et l'oxydation des particules cristallisées est limitée. De plus, le verre s'il est suffisamment fluide, peut capturer une partie du B203 liquide formé, avant que celui-ci ne se vaporise. Le bore est alors maintenu dans la céramique et au refroidissement, le B203 s'intègre dans le réseau vitreux. Cette propriété du verre permet de conserver le bore mais surtout évite l'apparition de contraintes dans la pastille, induites par une proportion trop importante de B203 gazeux. L'invention a également pour objet un procédé de fabrication de pastilles de combustible nucléaire répondant aux caractéristiques précitées. Ce procédé comprend les étapes suivantes: B 13644.3 MDT a) préparer un mélange de poudres du combustible nucléaire, du borure métallique et du verre contenant du bore; b) mettre le mélange sous forme de pastilles crues par compression à froid; c) fritter les pastilles crues sous gaz faiblement oxydant à une température de 1200 à 1300 C; et d) soumettre les pastilles frittées à un traitement de réduction sous hydrogène à une température de 800 à 1000 C. Généralement, l'étape a) de mélange de poudres est réalisé dans un broyeur, en phase liquide, par exemple dans un alcool. Tous les constituants utilisés sont à l'état de poudre, ayant de préférence une granulométrie inférieure à 50 gm. Pour obtenir un mélange homogène, la masse d'alcool utilisée doit être égale à la masse de poudre. On a ainsi un mélange proche de la suspension qui permet une meilleure homogénéité dans la poudre finale. On peut réaliser cette étape de mélange en introduisant séparément dans le broyeur tous les constituants, c'est-à-dire la poudre de combustible nucléaire, la poudre de borure et la poudre de verre. On peut aussi réaliser cette étape de mélange, en mélangeant tout d'abord les poudres de borure et de verre, par exemple dans un broyeur planétaire en phase liquide alcoolique, et en ajoutant ensuite la poudre de combustible nucléaire dans le broyeur. Les proportions de poudre de borure et de poudre de verre utilisées doivent être ajustées de façon à ce que le composé cristallisé (borure) B 13644.3 MDT introduise la quantité désirée de bore, par exemple 500 ppm, et que le composé vitreux soit en quantité suffisante pour enrober ce dernier. Dans ces conditions, le mélange peut être réalisé avec 1/3 en volume de diborure cristallisé et 2/3 en volume de composé vitreux. Après l'opération de mélange dans le broyeur planétaire en phase alcoolique, on sèche le mélange et on désagrège la poudre par tamisage (400 pn par exemple). La poudre obtenue est homogène en additifs cristallisés et vitreux. On met alors le mélange sous forme de pastilles crues par compression à froid de façon à obtenir des pastilles convenant pour les réacteurs à eau pressurisée, présentant par exemple une hauteur de mm et un diamètre de 10 mm. La technique de pressage est celle utilisée habituellement pour la fabrication de pastilles combustibles pour réacteur nucléaire à eau pressurisée, soit la technique de pressage uniaxiale sous une pression de 400 à 600 MPa. On procède ensuite au frittage des pastilles crues dans des conditions favorisant le maintien de bore dans la céramique et évitant l'oxydation du composé borure en oxyde métallique et en oxyde de bore liquide vers 800 C, puis la volatilisation de ce dernier vers 1000 C. Dans ce but, on réalise le frittage à une température relativement basse, par exemple à 1250-1300 C, sous atmosphère inerte, par exemple d'argon. Ainsi, on limite l'oxydation du diborure en oxyde B203. Par ailleurs, comme la porosité ouverte de B 13644.3 MDT la céramique se ferme avant 10000C, le bore éventuellement oxydé sous forme de B203 est maintenu dans la pastille. La densification peut ensuite se poursuivre au-delà de 1000 C sans risque de perte de bore. Ainsi, le frittage à basse température empêche la volatilisation de B203 gazeux à l'extérieur de la pastille, mais parallèlement il est important de limiter la formation de cette espèce volatile. En effet, si une trop grande quantité de B203 liquide est formée par l'oxydation du diborure vers 800 C, la vaporisation de ce B203 dans la porosité, vers 1000 C, risque de provoquer sa rupture. Afin d'éviter l'endommagement des pastilles, il est important de limiter la contrainte appliquée par le B203 gazeux. Il faut donc prévenir la formation de B203 liquide par l'oxydation du bore. L'utilisation d'un frittage dans une atmosphère faiblement oxydante, argon par exemple, limite la présence d'oxygène et évite une oxydation excessive du bore. Le frittage basse température dans une atmosphère neutre permet de stabiliser le bore en limitant son oxydation et en empêchant sa volatilisation. D'autres caractéristiques et avantages de l'invention apparaîtront mieux à la lecture de la description qui suit, d'exemples de réalisation donnés bien entendu à titre illustratif et non limitatif, en référence aux dessins annexes. B 13644.3 MDT Brève description des dessins La figure 1 est un diagramme illustrant l'évolution de la réaction d'oxydation du TiB2 sous atmosphère de C02 en fonction de la température, dans le cas de TiB2 seul et de TiB2 associé à du verre. La figure 2 est un schéma illustrant la mise en ouvre du procédé de fabrication de pastilles de l'invention. La figure 3 est un schéma représentant une variante de réalisation du procédé de la figure 2. La figure 4 est un diagramme illustrant l'analyse dilatométrique sous atmosphère d'argon d'une pastille de U02 conforme à l'invention. Exposé détaillé des modes de réalisation Sur la figure 1, on a illustré l'effet de l'addition de verre sur l'oxydation de TiB2. Cette figure correspond à une analyse thermogravimétrique sous atmosphère de CO2, de TiB2 seul ou de TiB2 avec du verre Duran . Elle illustre l'avancement de la réaction d'oxydation en fonction de la température qui varie de la température ambiante à 1250 C, avec un palier de 2 heures à cette température. Le mélange de TiB2 et de verre est effectué directement dans un creuset. Les proportions de chacun des constituants du mélange sont telles que le verre est en quantité suffisante pour enrober la totalité du B 13644.3 MDT composé cristallisé TiB2, au cours de son passage en phase liquide (diborure/verre = 35 % en masse). Les courbes thermogravimétriques données sur la figure montrent clairement l'effet protecteur du verre. Le verre Duran commence à être plus ou moins fluide vers 1000 C. Il peut donc s'écouler librement entre les particules solides de diborure et ainsi, les enrober. Le verre forme alors une couche de protection entre le diborure et l'atmosphère de la thermobalance. L'influence de l'augmentation de la pression d'oxygène à partir de 950 C est donc légèrement limitée, même si elle reste présente. Ainsi, les analyses thermogravimétriques permettent d'attribuer au verre un rôle protecteur vis- à-vis de l'oxydation du diborure et confirme l'intérêt de l'ajout de verre conformément à l'invention. On décrit ci-après le procédé de fabrication de pastilles de combustible UO2 incorporant du TiB2 et du verre contenant du bore. La figure 2 illustre schématiquement les différentes étapes de ce procédé de fabrication de pastilles de UO2. Sur cette figure, on voit la première étape 1 qui consiste à mélanger au broyeur planétaire les poudres de combustible nucléaire (U02), de borure de métal de transition (TiB2) et de verre, dans une phase liquide constituée par un alcool. Après l'étape 1 de mélange, on prépare les pastilles crues par compression à froid comme représenté sur la figure 1 en 3. Les pastilles crues obtenues sont ensuite soumises à B 13644.3 MDT l'étape de frittage représentée en 5, puis à une réduction sous hydrogène représentée en 7. On obtient ainsi des pastilles 9 de U02,00 contenant du bore-10 dispersé dans les pastilles. La figure 3 illustre une variante de réalisation du procédé de fabrication de la figure 2, dans lequel le mélange des poudres de départ s'effectue en deux stades, soit un premier stade la de mélange des poudres de TiB2 et de verre dans une phase liquide constituée par un alcool, suivie d'un second stade lb de mélange avec la poudre de U02, toujours dans une phase liquide constituée par un alcool. Les étapes suivantes sont identiques à celles représentées sur la figure 2. On décrit ci-après un exemple de réalisation de pastilles de combustible UO2 contenant du bore par mise en oeuvre du procédé représenté sur la figure 2. Pour préparer le mélange, on part d'une poudre de TiB2, d'une poudre de verre et d'une poudre de U02 présentant les caractéristiques suivantes. TiB2 Teneur en bore 31,4 % Masse molaire 69,5 g/mol Masse volumique 4,5 g/cm3 Maille cristalline hexagonale B 13644.3 MDT Verre " Duran " Coefficient de dilatation 3,3.10 6 K-1 Température de transition vitreuse Tg 525 C Température de travail du verre Tw 12600C Masse volumique 2,23 g/cm3 Module d'élasticité 64.103 N/mm2 Module de poisson 0,20 Indice de réfraction (X = 587,6 nm) 1,473 Composition SiO2 B203 Na2O + K20 A1203 massique 1 81 % 13 % | 4 % 2% U02 Masse volumique 10,8 g/cm3 Masse molaire 270 g/mol Rapport O/U 2,16 On mélange 100,0 g de la poudre de UO2 avec 139,6 mg de poudre de TiB2 et 136,7 mg de poudre de verre Duran, dans un broyeur planétaire à billes en carbure de tungstène, en effectuant le mélange en milieu alcoolique avec 50 à 100 cm3 d'éthanol pendant minutes. On évapore ensuite l'alcool à l'air et on récupère une poudre de U02 contenant 495 ppm de bore. L'ajout des additifs (TiB2 et verre) ne modifie pas les caractéristiques physiques, en particulier la compressibilité de la poudre. On la B 13644.3 MDT soumet ensuite à une compression uniaxiale à 400 MPa dans une presse dont la matrice est lubrifiée avec du stéarate de zinc, pour élaborer des pastilles d'une hauteur de 10 mm et d'un diamètre de 10 mm. On détermine le diamètre moyen Dm, la hauteur moyenne Hm, la masse M, la masse volumique Mv des pastilles. Les résultats obtenus sur 3 pastilles du lot sont donnés dans le tableau 1. Les pastilles ont des caractéristiques identiques à celles de pastilles de UO2 classiques sans addition de bore. On soumet les pastilles crues à un frittage à 1250 C, pendant 4 heures, dans un flux d'argon de litres/heure. L'analyse dilatométrique des pastilles effectuée lors du frittage montre que les pastilles sont denses et que leur porosité est faible. La figure 4 illustre cette analyse dilatométrique, soit l'évolution de la température T (courbe 1), l'évolution du déplacement DEPL (en %) (courbe 2), et l'évolution de la dérivée du DEPL DER (en % par minute) (courbe 3) en fonction du temps (en secondes). Les courbes dilatométriques font apparaître un début de densification à 700 C. Cette densification s'accélère fortement jusqu'à 850-900 C. A cette température la cinétique est maximale et on est à 5 % de retrait. Au-delà de 900 C, la courbe de densification progresse plus lentement jusqu'à atteindre 17,5 % de retrait pendant le palier à 1250 C. La densification est alors considérée comme terminée. B 13644.3 MDT Après l'étape de frittage, on soumet les pastilles à un traitement de réduction sous atmosphère d'hydrogène. Ce traitement est effectué à 900 C pendant 4 heures dans un flux d'hydrogène. La densification des pastilles obtenue lors du frittage précédent est suffisante pour éviter une volatilisation du bore. En effet, la réduction de U02 libère de l'oxygène dans les pastilles à partir de 500 C. L'oxygène libéré peut commencer à oxyder TiB2 vers 800 C, mais les pastilles sont suffisamment denses pour conserver le B203 formé. On contrôle ensuite les dimensions, la masse et la masse volumique des pastilles frittées et traitées thermiquement. Les résultats obtenus sur 3 pastilles du lot sont donnés dans le tableau 2. Les résultats obtenus sont conformes aux caractéristiques des pastilles de combustibles U02, ne comportant pas d'ajout de poison consommable. On effectue également un dosage chimique du bore dans les pastilles. Celui-ci est réalisé tout d'abord sur une pastille crue et sur trois pastilles frittées et réduites. Le dosage est effectué par la méthode ICP/MS (Inductively Coupled Plasma/Mass Spectrometry) après une dissolution des pastilles en milieu acide à chaud. Les résultats obtenus sont les suivants: B 13644.3 MDT Résultats du dosage de bore Quantité de bore visée dans le mélange 495 ppm Variations Ecart type relatif Quantité de bore mesurée dans le comprimé 440 ppm 55 ppm 11 % relatif 450 ppm 45 ppm 9 % Quantité de bore mesurée dans les pastilles 440 ppm 55 ppm 11 % 1,3 % 450 ppm 45 ppm 9 % Les caractéristiques finales des pastilles élaborées sont les suivantes: Remarques Masse volumique 10,5 g/cm3 96 % de la densité théorique Fermée 4 % Les additifs doublent la porosité fermée Porosité Ouverte quantité de bore initialement introduite à 10 % près. La technique décrite ci-dessus qui consiste à incorporer une quantité donnée de bore, de l'ordre de 500 ppm, à l'aide d'un additif cristallisé, TiB2 par exemple, et d'un additif vitreux, un borosilicate par exemple, permet d'obtenir, après un frittage à basse température (1300 C pendant 4 heures), sous une atmosphère neutre (argon) et une réduction sous hydrogène (900 C pendant 4 heures), des pastilles de B 13644.3 MDT combustible nucléaire contenant un poison neutronique, présentant des caractéristiques analogues à celles des pastilles de U02 utilisées actuellement. Bien que la description ci-dessus illustre la fabrication de pastilles de U02, il va de soi que l'on peut appliquer la même technique pour préparer des pastilles MOX (UO2-PuO2) contenant du bore. Références citées [1]: US-A-3 320 176 [2]: US-A-3 361 857 [3]: US-A-3 431 329 [4]: US-A-3 501 411 [5]: US-A-4 997 596 B 13644.3 MDT Tableau 1 Pastille crue Dm Hm M Mv. Mv. (mm) (mm) (g) ((/cm3) (% Mv.th) 1 10,106 12,142 5,7880 5,943 54,22 2 10,106 11,932 5,6690 5,923 54,04 3 10,106 11,777 5,6030 5,931 54,12 moyenne 10,106 11,950 5,6867 5,932 54,127 écart-type 0,000 0,183 0,0938 0, 010 0,091 Tableau 2 Pastille frittéeDm Hm M Mv. Mv. (mm) (mm) (g) (g/cm3) (% Mv.th) 1 8,283 9,996 5,6120 10,419 95,06 2 8,297 10,160 5,7310 10,432 95,18 3 8,285 9,839 9,839 10,457 95,41 moyenne 8,289 9,998 9,998 10,436 95,220 écart-type 0,008 0,161 0,0933 0, 019 0,176 B 13644.3 MDT REVENDICATIONS 1. Combustible nucléaire à base d'oxyde d'uranium comprenant un poison consommable constitué par du bore, caractérisé en ce que le bore est dispersé dans le combustible sous forme de borure métallique et de verre contenant du bore. 2. Combustible nucléaire selon la revendication 1, dans lequel le borure est choisi dans le groupe formé du borure de titane TiB2, du borure de zirconium ZrB2 et du borure d'hafnium HfB2. 3. Combustible nucléaire selon la revendication 1, dans lequel le borure est le borure de titane TiB2. 4. Combustible selon l'une quelconque des revendications 1 à 3, dans lequel le borure est enrichi en B 5. Combustible nucléaire selon l'une quelconque des revendications 1 à 4, dans lequel le verre contenant du bore est un borosilicate ayant un taux massique de B203 de 10 à 20 %. 6. Combustible nucléaire selon l'une quelconque des revendications 1 à 4, dans lequel le verre est un borosilicate d'aluminium, de sodium et/ou de potassium, résistant à des températures allant jusqu'à 1300 C et présentant une température de transition vitreuse de 400 à 600 C. 7. Combustible nucléaire selon l'une quelconque des revendications 1 à 5, dans lequel le verre comprend 81 % de SiO2, 13 % de B203, 4 % au total d'oxyde alcalins et 2 % de A1203. B 13644.3 MDT 8. Combustible nucléaire selon l'une quelconque des revendications 1 à 7, dans lequel la teneur massique en bore est de 100 à 1000 ppm. 9. Combustible nucléaire selon l'une quelconque des revendications 1 à 8, dans lequel le combustible est un oxyde mixte d'uranium et de plutonium UO2-PuO2. 10. Combustible nucléaire selon l'une quelconque des revendications 1 à 8, dans lequel le combustible est UO2. 11. Procédé de fabrication de pastilles de combustible nucléaire selon l'une quelconque des revendications 1 à 10, qui comprend les étapes suivantes: a) préparer un mélange de poudres du combustible nucléaire, du borure métallique et du verre contenant du bore; b) mettre le mélange sous forme de pastilles crues par compression à froid; c) fritter les pastilles crues sous gaz faiblement oxydant à une température de 1200 à 1300 C; et d) soumettre les pastilles fittées à un traitement de réduction sous hydrogène à une température de 800 à 1000 C. 12. Procédé selon la revendication 11, dans lequel on mélange tout d'abord les poudres de borure et de verre, et on poursuit le mélange après avoir ajouté la poudre de combustible nucléaire. 13. Procédé selon la revendication 11, dans lequel la compression à froid est effectuée par pressage uniaxial sous une pression de 400 à 600 MPa. B 13644.3 MDT 14. Procédé selon la revendication 11, dans lequel dans l'étape c), l'atmosphère gazeuse est de l'argon. B 13644.3 MDT